【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
支持体及び該支持体上に設けられた感光層を有する電子写真感光体において、
該電子写真感光体は脂肪酸金属塩を含有する保護層を有し、
該保護層のユニバーサル硬さ値ＨＵが１５０Ｎ／ｍｍ2以上２２０Ｎ／ｍｍ2以下であり、
該保護層の弾性変形率が４４％以上６５％以下である
ことを特徴とする電子写真感光体。
【請求項２】
前記保護層の弾性変形率が４９％以上５９％以下である請求項１に記載の電子写真感光体。
【請求項３】
前記保護層の表面をＥＳＣＡによって測定したときの前記脂肪酸金属塩に由来する金属量が０．５原子％以上２．５原子％以下である請求項１又は２に記載の電子写真感光体。
【請求項４】
前記保護層における前記脂肪酸金属塩の含有量が０．０５質量％以上３．０質量％以下である請求項１〜３のいずれかに記載の電子写真感光体。
【請求項５】
前記保護層がフッ素系樹脂粉体を含有し、かつ、前記保護層の表面をＥＳＣＡによって測定したときの前記脂肪酸金属塩に由来する金属量をＳ原子％とし、フッ素樹脂粉体に由来するフッ素量をＦ原子％としたときに、Ｓ／Ｆの値が０．４以上１．４以下である請求項１〜４のいずれかに記載の電子写真感光体。
【請求項６】
前記保護層に含有される前記脂肪酸金属塩の水分含有量が０．３質量％以上４．０質量％以下である請求項１〜５のいずれかに記載の電子写真感光体。
【請求項７】
前記脂肪酸金属塩がステアリン酸カルシウム、ステアリン酸アルミニウム及びステアリン酸亜鉛からなる群から選択される脂肪酸金属塩である請求項１〜６のいずれかに記載の電子写真感光体。
【請求項８】
前記保護層が、前記保護層に含有させる脂肪酸金属塩の融点以上の温度での硬化又は加熱処理を経て形成された層である請求項１〜７のいずれかに記載の電子写真感光体。
【請求項９】
像担持体である電子写真感光体を帯電する工程と、
帯電された該電子写真感光体上に静電潜像を形成する静電潜像形成工程と、
トナー担持体上に担持させたトナーを該静電潜像に転移させて該電子写真感光体上にトナー像を形成する現像工程と、
該電子写真感光体上に形成されたトナー像を中間転写体を介して、又は介さずに、転写材に転写する転写工程と、
該転写工程後に該電子写真感光体上に残った転写残余トナーを該電子写真感光体上から除去するクリーニング工程と、
を有する画像形成方法において、
該電子写真感光体が請求項１〜８のいずれかに記載の電子写真感光体であることを特徴とする画像形成方法。
【請求項１０】
前記トナーの重量平均粒径が４．０μｍ以上８．０μｍ以下である請求項９に記載の画像形成方法。
【請求項１１】
前記トナーが、結着樹脂、着色剤、ワックス及び外添剤を含有し、８０℃における貯蔵弾性率（Ｇ’８０）が１×１０5〜１×１０10Ｐａの範囲にあり、かつ、１６０℃における貯蔵弾性率（Ｇ’１６０）が１×１０1〜１×１０4Ｐａの範囲にあるトナーである請求項９又は１０に記載の画像形成方法。
【請求項１２】
前記トナーが、結着樹脂として、ポリエステルユニットとビニル系共重合体ユニットとを有するハイブリッド樹脂成分を含有するトナーである請求項１１に記載の画像形成方法。
【手続補正２】
【補正対象書類名】明細書
【補正対象項目名】００１５
【補正方法】変更
【補正の内容】
【００１５】
本発明に従って、支持体及び該支持体上に設けられた感光層を有する電子写真感光体において、
該電子写真感光体は脂肪酸金属塩を含有する保護層を有し、
該保護層のユニバーサル硬さ値ＨＵが１５０Ｎ／ｍｍ2以上２２０Ｎ／ｍｍ2以下であり、
該保護層の弾性変形率が４４％以上６５％以下である
ことを特徴とする電子写真感光体が提供される。
【手続補正３】
【補正対象書類名】明細書
【補正対象項目名】００１６
【補正方法】変更
【補正の内容】
【００１６】
また、本発明に従って、像担持体である電子写真感光体を帯電する工程と、
帯電された該電子写真感光体上に静電潜像を形成する静電潜像形成工程と、
トナー担持体上に担持させたトナーを該静電潜像に転移させて該電子写真感光体上にトナー像を形成する現像工程と、
該電子写真感光体上に形成されたトナー像を中間転写体を介して、又は介さずに、転写材に転写する転写工程と、
該転写工程後に該電子写真感光体上に残った転写残余トナーを該電子写真感光体上から除去するクリーニング工程と、
を有する画像形成方法において、
該電子写真感光体が上記電子写真感光体であることを特徴とする画像形成方法が提供される。
【手続補正４】
【補正対象書類名】明細書
【補正対象項目名】００２０
【補正方法】変更
【補正の内容】
【００２０】
本発明の特徴は、図１で示す電子写真感光体１においてユニバーサル硬さ値ＨＵが１５０Ｎ／ｍｍ2以上２２０Ｎ／ｍｍ2以下であり、かつ弾性変形率が４４％以上６５％以下である保護層を有し、更に保護層が脂肪酸金属塩を含有した電子写真感光体を有することである。
【手続補正５】
【補正対象書類名】明細書
【補正対象項目名】００２４
【補正方法】変更
【補正の内容】
【００２４】
また、保護層のユニバーサル硬さ値ＨＵが１５０Ｎ／ｍｍ2以上２２０Ｎ／ｍｍ2以下であり、かつ弾性変形率が４４％以上６５％以下でなければならない。
【手続補正６】
【補正対象書類名】明細書
【補正対象項目名】００２５
【補正方法】変更
【補正の内容】
【００２５】
保護層を有する電子写真感光体のユニバーサル硬さ値（以下ＨＵ）が１５０Ｎ／ｍｍ2以上２２０Ｎ／ｍｍ2以下であり、かつ弾性変形率が４４％以上６５％以下の電子写真感光体を用いることで、電子写真感光体表面の機械的劣化が抑制され、表面層の摩耗量、電子写真感光体の傷が低減され、電子写真感光体の高耐久化が図られる。更に、好ましくは、保護層の弾性変形率は４９％以上５９％以下である。
【手続補正７】
【補正対象書類名】明細書
【補正対象項目名】００４６
【補正方法】変更
【補正の内容】
【００４６】
保護層中に含有される脂肪酸金属塩の水分含有量は、０．３質量％以上４．０質量％以下であることが好ましい。４質量％を超えると、電子写真感光体表面に水分が吸着し易くなり、それにより脂肪酸金属塩の劈開性が低下し、電子写真感光体表面のトナー融着、トナー凝集が発生し易く、また保護層表面の低抵抗化が生じ、画像流れが発生し易い傾向になる。０．３質量％未満であると、保護層表面での保持力が低下し、脂肪酸金属塩が脱落し易くなり、そのために耐久によって脂肪酸金属塩の保護層表面の存在量が少なくなり易く、そのために脂肪酸金属塩の働きによる上述のような課題を防止することが困難になり易いからである。
【手続補正８】
【補正対象書類名】明細書
【補正対象項目名】００８７
【補正方法】変更
【補正の内容】
【００８７】
次に、この上にＮ−メトキシメチル化ナイロン３部及び共重合ナイロン３部をメタノール６５部／ｎ−ブタノール３０部の混合溶媒に溶解した溶液を浸漬コーティング法で塗布して、膜厚が０．７μｍの下引き層を形成した。
次に、ＣｕＫα特性Ｘ線回折のブラッグ角（２θ±０．２°）の７．４°及び２８．２°に強いピークを有するヒドロキシガリウムフタロシアニン４部、ポリビニルブチラール（商品名：エスレックＢＸ−１、積水化学製）２部及びシクロヘキサノン８０部を直径１ｍｍガラスビーズを用いたサンドミル装置で４時間分散した後、酢酸エチル８０部を加えて電荷発生層用分散液を調製した。これを浸漬コーティング法で塗布して、膜厚が０．２μｍの電荷発生層を形成した。